(57)【要約】【課題】耐尿変色性および耐洗剤変色性、さらには熱安定性および光安定性といった加工安定性を満足することができるＰＰ樹脂、ＡＢＳ樹脂からなるトイレ用樹脂成形品を提供すること。【解決手段】腰掛便器上面にある、便蓋、便座および内部に制御装置などを収納した本体ケースのトイレ用樹脂成形品であって、テトラキス（２，４−ジ−ｔ−ブチル−５−メチルフェニル）−４，４’−ビフェニレンジフォスフォナイトを０．０１〜５重量％の範囲で添加したことを特徴とするトイレ用樹脂成形品とした。【選択図】なし【特許請求の範囲】
【請求項１】
腰掛便器上面にある、便蓋、便座および内部に制御装置などを収納した本体ケースのトイレ用樹脂成形品であって、テトラキス（２，４−ジ−ｔ−ブチル−５−メチルフェニル）−４，４’−ビフェニレンジフォスフォナイトを０．０１〜５重量％の範囲で添加したことを特徴とするトイレ用樹脂成形品。
【請求項２】
腰掛便器上面にある、便蓋、便座および内部に制御装置などを収納した本体ケースのトイレ用樹脂成形品であって、テトラキス（２，４−ジ−ｔ−ブチル−５−メチルフェニル）−４，４’−ビフェニレンジフォスフォナイトを０．０１〜５重量％の範囲でかつフェノール系酸化防止剤を０．０１〜５重量％の範囲で併用して添加したことを特徴とするトイレ用樹脂成形品。
【発明の詳細な説明】
【０００１】
【発明の属する技術分野】
本発明は、尿便乃至は酸系洗剤の付着による変色を抑制することができるトイレ用樹脂成形品に関するものである。
【０００２】
【従来の技術】
腰掛便器上面にある、便蓋、便座、および内部に制御装置などを収納した本体ケースに使用される、ポリプロピレン樹脂（以下、ＰＰ樹脂）やアクリルニトリルブタジエンスチレン共重合体樹脂（以下、ＡＢＳ樹脂）は、製造時、加工時さらには使用時に、熱や酸素などの作用により劣化し、分子切断や分子架橋に起因する有機材料の強度物性の低下、流動特性の変化、変色、表面物性の低下等を伴い、商品価値が著しく損なわれる。
【０００３】
樹脂成形品の外観が著しく損なわれる一般的な変色現象として、自動車等の燃焼ガスや石油ストーブ等の燃焼ガスに代表される排出ガス中のＮＯｘが原因となるものがある。
このＮＯｘによる変色現象の対策として、いままでに種々の安定剤添加やその組合せの添加が提案されてきた。例えば、各種のフェノール系、イオウ系又はリン系などの酸化防止剤や、ベンゾフェノン系、ベンゾトリアゾール系、シアノアクリレート系、ニッケル系又はヒンダードピペリジン系などの光安定剤を、単独あるいは併用して有機材料の製造、加工工程中に添加する方法が知られている（例えば、特許文献１参照。）。
【０００４】
一方、排出ガス中のＮＯｘガスによらない変色現象としては、トイレ用樹脂成形品、特に便座などにおける、尿便乃至は酸系洗剤の付着での赤色や茶褐色の変色が挙げられる。
特に、尿による変色については、人尿が樹脂成形品の便座等に付着したまま時間が経過すると、尿を拭き取っても尿が付着した部分が赤や灰色等に変色し、洗浄薬品等で拭き取っても退色しないため、使用者の嫌悪感となり、樹脂製の便座等トイレ部品の商品価値を低下させる原因の一つになっている。
この人尿による変色の対策として、排出ガス中のＮＯｘによる変色の対策と同じ対策では効果がなかった。
そこで、一般的には、この人尿による変色を防止するために、フェノール系酸化防止剤を含有しない、または、その含有量が少ないポリプロピレン系樹脂組成物が用いられている。
【０００５】
例えば、フェノール系酸化防止剤を含有しない便器部品用ポリプロピレン系樹脂組成物の例として、高結晶性ポリプロピレン系樹脂、ヒンダードアミン系安定剤及び芳香族燐系酸化防止剤を含有したものがある（例えば、特許文献２参照。）。
【０００６】
フェノール系酸化防止剤の含有量が０．０２重量％以下と少ないものの例として、耐尿変色性樹脂また、ポリプロピレン系樹脂、白色顔料、ヒンダードアミン系化合物を含有したものがある（例えば、特許文献３参照。）。
【０００７】
【特許文献１】
特開２００２−１７９９２９号公報
【特許文献２】
特開１９９８−２８７７７号公報
【特許文献３】
特開２０００−１５８０号公報
【０００８】
【発明が解決しようとする課題】
しかし、これらのフェノール系酸化防止剤を含有しない、または、その含有量が少ない樹脂成形品では、尿変色性および洗剤変色性には効果があるものの、成形加工時の熱酸化劣化等による成形時の変色が発生し、加工安定性が悪いといった問題がある。
すなわちフェノール系酸化防止剤のみに着目した含有量の調整だけでは、耐尿変色性および耐洗剤性と、熱安定性および光安定性といった加工安定性を両立させることは難しく、これらの改良がなされたトイレ用樹脂成形品が望まれていた。本発明は、上記観点からなされものであり、耐尿変色性および耐洗剤変色性、更に、熱安定性および光安定性といった加工安定性を満足することができるＰＰ樹脂、ＡＢＳ樹脂からなるトイレ用樹脂成形品を提供することを目的とする。
【０００９】
【課題を解決するための手段】
本発明者は上記課題を解決すべく鋭意研究を重ねてきた結果、尿便、酸系洗剤などによる変色を著しく抑制し、耐尿変色性、耐洗剤変色性、さらに熱安定性、光安定性といった加工安定性に優れたトイレ用樹脂成形品が得られることを見出し本発明を完成するに至った。
【００１０】
すなわち、第一の発明では、腰掛便器上面にある、便蓋、便座および内部に制御装置などを収納した本体ケースのトイレ用樹脂成形品であって、テトラキス（２，４−ジ−ｔ−ブチル−５−メチルフェニル）−４，４’−ビフェニレンジフォスフォナイトを０．０１〜５重量％の範囲で添加したことを特徴とするトイレ用樹脂成形品とした。
【００１１】
これにより、尿便や酸系洗剤などによる変色を抑制することができ、さらにはフェノール系酸化防止剤のみに着目した含有量の調整では抑えることができなかった成形加工時の熱酸化劣化等による成形時の変色の発生を抑制でき、商品価値を損なわないトイレ用樹脂成形品を提供することができる。
【００１２】
さらに、第二の発明では、腰掛便器上面にある、便蓋、便座および内部に制御装置などを収納した本体ケースのトイレ用樹脂成形品であって、テトラキス（２，４−ジ−ｔ−ブチル−５−メチルフェニル）−４，４’−ビフェニレンジフォスフォナイトを０．０１〜５重量％の範囲でかつフェノール系酸化防止剤を０．０１〜５重量％の範囲で併用して添加したことを特徴とするトイレ用樹脂成形品とした。
【００１３】
これにより、尿便や酸系洗剤などによる変色を抑制することができ、さらにはフェノール系酸化防止剤を加えたても成形加工時の熱酸化劣化等による成形時の変色の発生を抑制でき、商品価値を損なわないトイレ用樹脂成形品を提供することができる。
【００１４】
【発明の実施の形態】
以下本発明について更に詳細に説明する。
【００１５】
本発明においてトイレ用成型品を形成する、ＰＰ樹脂、ＡＢＳ樹脂中に添加されるテトラキス（２，４−ジ−ｔ−ブチルフェニル−５−メチル）−４，４’−ビフェニレンジフォスフォナイトは、ＰＰ樹脂、ＡＢＳ樹脂に対して通常０．０１〜５重量％、好ましくは０．０５〜３重量％の範囲で添加される。０．０１重量％以下だと、フェノール系酸化防止剤では抑えることができなかった、成形加工時の熱酸化劣化によるラジカルをトラップすることができない。また、尿付着や、洗剤付着により樹脂中添加剤と反応して生成したラジカルもトラップすることができず、時間の経過とともに変色を引き起こす発色団が増加し、目視による不快が生じるまで変色する。５重量％以上添加しても、効果に変化なく、コストが高くなるだけである。
また、本発明のトイレ部品を形成する、ＰＰ樹脂、ＡＢＳ樹脂中に、リン系酸化防止剤とフェノール系酸化防止剤を併用して添加する場合、リン系酸化防止剤は、０．０１〜５重量％、好ましくは０．０５〜３重量％の範囲で添加される。また、フェノール系酸化防止剤は、通常０．０１〜５重量％、好ましくは０．０５〜３重量％の範囲で添加される。フェノール系酸化防止剤が０．０１重量％以下だと、成形時の変色が発生し、５重量％以上だとその効果に変化なく、コストが高くなる。
【００１６】
またＰＰ樹脂、ＡＢＳ樹脂を安定化せしめるにあたっては、該材料に、本発明の安定剤組成物を直接配合しても良いし、必要に応じて使用されるその他の添加剤等を同時にあるいは別々に配合しても良い。
配合するにあたっては均質な混合物を得るための公知のあらゆる方法及び装置を使用することができる。
【００１７】
例えば本発明の安定剤組成物を固体のＰＰ樹脂、ＡＢＳ樹脂に配合する場合は、その固体材料に直接ドライブレンドすることもできるし、また本発明の安定剤組成物をマスターバッチの形で固体材料に配合することもできる。液状のポリマーである場合は、重合途中あるいは重合直後のポリマー溶液に、本発明の安定剤組成物の溶液または分散液の形で配合することもできる。
添加時期はＰＰ樹脂、ＡＢＳ樹脂の合成過程、加工過程のいずれにも有効である。さらに加工後の添加剤の塗布や吹きつけ工程などの後処理工程に用いることもできる。
【００１８】
本発明のＰＰ樹脂、ＡＢＳ樹脂組成物中には、必要に応じて他の添加剤、例えば酸化防止剤、紫外線吸収剤、ヒンダードアミン系光安定剤、造核剤、滑剤、金属石鹸類、充填剤、難燃剤、抗菌剤、顔料・染料、帯電防止剤などを配合してもよい。
【００１９】
酸化防止剤の具体例としては、３，９−ビス［２−〔３−（３−ｔ−ブチル−４−ヒドロキシ−５−メチルフェニル）−プロピオニルオキシ〕−１，１−ジメチルエチル］−２，４，８，１０−テトラオキサスピロ〔５，５〕ウンデカン、２，６−ジ−ｔ−ブチル−４−メチルフェノール、２，４−ビス−（ｎ−オクチルチオ）−６−（４−ヒドロキシ−３，５−ジ−ｔ−ブチルアニリノ）−１，３，５−トリアジン、３，５−ジ−ｔ−ブチル−４−ヒドロキシ−ベンジルフォスフォネート−ジエチルエステル、ｎ−オクタデシル−３−（３，５−ジ−ｔ−ブチル−４−ヒドロキシフェニル）プロピオネート、２，４−ビス−［（オクチルチオ）メチル］−ｏ−クレゾール、イソオクチル−３−（３，５−ジ−ｔ−ブチル−４−ヒドロキシフェニル）プロピオネート、２，２’−メチレンビス（４−メチル−６−ｔ−ブチルフェノール）、４，４’−ブチリデンビス（３−メチル−６−ｔ−ブチルフェノール）、４，４’−チオビス（３−メチル−６−ｔ−ブチルフェノール）、トリエチレングリコール−ビス［３−（３−ｔ−ブチル−５−メチル−４−ヒドロキシフェニル）プロピオネート］、１，６−ヘキサンジオール−ビス［３−（３，５−ジ−ｔ−ブチル−４−ヒドロキシフェニル）プロピオネート］、２，２−チオ−ジエチレンビス［３−（３，５−ジ−ｔ−ブチル−４−ヒドロキシフェニル）プロピオネート］、Ｎ，Ｎ’−ヘキサメチレンビス（３，５−ジ−ｔ−ブチル−４−ヒドロキシ−ヒドロシンナマミド）、ビス（３，５−ジ−ｔ−ブチル−４−ヒドロキシベンジルホスホン酸エチル）カルシウム、Ｎ，Ｎ’−ビス［３−（３，５−ジ−ｔ−ブチル−４−ヒドロキシフェニル）プロピオニル］ヒドラジン、１，３，５−トリメチル−２，４，６−トリス（３，５−ジ−ｔ−ブチル−４−ヒドロキシベンジル）ベンゼン、トリス−（３，５−ジ−ｔ−ブチル−４−ヒドロキシベンジル）−イソシアヌレイト、１，１，３−トリス（２−メチル−４−ヒドロキシ−５−ｔ−ブチルフェニル）ブタン、ペンタエリスリチルテトラキス［３−（３，５−ジ−ｔ−ブチル−４−ヒドロキシフェニル）プロピオネート］、２−ｔ−ブチル−６−（３−ｔ−ブチル−２−ヒドロキシ−５−メチルベンジル）−４−メチルフェニルアクリレート、２−［１−（２−ヒドロキシ−３，５−ジ−ｔ−ペンチルフェニル）エチル］−４，６−ジ−ｔ−ペンチルフェニルアクリレート、５，７−ジ−ｔ−ブチル−３−（３，４ジ−メチルフェニル）−３Ｈ−ベンゾフラン−２−オン、ジラウリル−３，３’−チオジプロピオネート、ジトリデシル３，３’−チオジプロピオネート、ジミリスチル３，３’−チオジプロピオネート、ジステアリル３，３’−チオジプロピオネート、ペンタエリスリチルテトラキス（３−ラウリルチオプロピオネート）、トリス（２，４−ジ−ｔ−ブチルフェニル）フォスファイト、テトラキス（２，４−ジ−ｔ−ブチルフェニル）４，４’−ジフェニレン−ジ−フォスフォナイト、ジ（２，４−ジ−ｔ−ブチルフェニル）−ペンタエリスリトール−ジ−フォスファイト、ジ（２，６−ジ−ｔ−ブチル−４−メチルフェニル）−ペンタエリスリトール−ジ−フォスファイト、２，２’−メチレンビス（４，６−ジ−ｔ−ブチルフェニル）−イソオクチルフォスファイト、ビス［ビス（２，４−ジ−ｔ−ブチル−５−メチルフェノキシ）ホスフィノ］ビフェニル、２，２’，２’’−ニトリロトリエチル−トリス［３，３’，５，５’−テトラ−ｔ−ブチル−１，１’−ビフェニル−２，２’−ジイル］フォスファイト、６−［３−（３−ｔ−ブチル−４−ヒドロキシ−５−メチルフェニル）プロポキシ］−２，４，８，１０−テトラ−ｔ−ブチルジベンズ［ｄ，ｆ］［１，３，２］ジオキサホスフェピン、ビス［ビス（２，４−ジ−ｔ−ブチル−５−メチルフェノキシ）ホスフィノ］ビフェニル、ビス（２，４−ジキュミルフェニル）ペンタエルスリトールジホスファイト、ビス［２，４−ビス（１，１−ジメチルエチル）−６−メチルフェニル］エチルエステル亜リン酸などが挙げられる。
【００２０】
紫外線吸収剤の具体例としては、例えば２−（２−ヒドロキシ−５−メチルフェニル）ベンゾトリアゾール、２−（３−ｔ−ブチル−５−メチル−２−ヒドロキシフェニル）ベンゾトリアゾール、２−（３，５−ジ−ｔ−ブチル−２−ヒドロキシフェニル）−５−クロロベンゾトリアゾール、２−（３，５−ジ−ｔ−アミル−２−ヒドロキシフェニル）ベンゾトリアゾール、２−（２−ヒドロキシ−５−ｔ−オクチルフェニル）ベンゾトリアゾール、２−（３−ｔ−ブチル−２−ヒドロキシフェニル）ベンゾトリアゾール、２−（２−ヒドロキシ−３−ラウリル−５−メチル）ベンゾトリアゾール、２−［２−ヒドロキシ−３，５−ビス（α，α’−ジメチルベンジル）フェニル］−２Ｈ−ベンゾトリアゾール、メチル−３−［３−ｔ−ブチル−５−（２Ｈ−ベンゾトリアゾール−２−イル）−４−ヒドロキシフェニル］プロピオネート−ポリエチレングリコール縮合物、２−［２−ヒドロキシ−３−（３，４，５，６−テトラ−ヒドロフタルイミドメチル）−５−メチルフェニル］ベンゾトリアゾール、２，４−ジヒドロキシベンゾフェノン、２−ヒドロキシ−４−メトキシベンゾフェノン、２−ヒドロキシ−４−メトキシベンゾフェノン−５−スルフォニックアシッドトリハイドライト、２−ヒドロキシ−４−オクチルオキシベンゾフェノン、２−ヒドロキシ−４−ドデシルオキシベンゾフェノン、２−ヒドロキシ−４−ベンジルオキシベンゾフェノン、２，２’，４，４’−テトラヒドロキシベンゾフェノン、２，２’−ジヒドロキシ−４，４’−ジメトキシベンゾフェノン、ビス（５−ベンゾイル−４−ヒドロキシ−２−メトキシフェニル）メタン、フェニルサリシレート、４−ｔ−ブチルフェニルサリシレート、２’，４’−ジ−ｔ−ブチルフェニル−３，５−ジ−ｔ−ブチル−４−ヒドロキシベンゾエート、エチル２−シアノ−３，３−ジフェニルアクリレート、２’−エチルヘキシル２−シアノ−３，３−ジフェニルアクリレート、エタンジアミド−Ｎ−（２−エトキシフェニル）−Ｎ’−（２−エチルフェニル）−（オキザリックアニリド）、エタンジアミド−Ｎ−（２−エトキシフェニル）−Ｎ’−（４−イソドデシルフェニル）−（オキザリックアニリド）、２−［４−〔（２−ヒドロキシ−３−ジデシルオキシプロピル）−オキシ〕−２−ヒドロキシフェニル］−４，６−ビス（２，４−ジメチルフェニル）−１，３，５−トリアジン、２−［４−〔（２−ヒドロキシ−３−トリデシルオキシプロピル）−オキシ〕−２−ヒドロキシフェニル］−４，６−ビス（２，４−ジメチルフェニル）−１，３，５−トリアジンなどが挙げられる。
【００２１】
ヒンダードアミン系光安定剤の具体例としては、例えばビス（２，２，６，６−テトラメチル−４−ピペリジル）セバケート、ビス（１，２，２，６，６−ペンタメチル−４−ピペリジニル）セバケート、２−（３，５−ジ−ｔ−ブチル−４−ヒドロキシベンジル）−２−ｎ−ブチルマロン酸ビス（１，２，２，６，６−ペンタメチル−４−ピペリジル）、ポリ［〔６−（１，１，３，３−テトラメチルブチル）アミノ−１，３，５−トリアジン−２，４−ジイル〕〔（２，２，６，６−テトラメチル−４−ピペリジル）イミノ〕ヘキサメチレン〔（２，２，６，６−テトラメチル−４−ピペリジル）イミノ〕］、ポリ［〔６−モルフォリノ−ｓ−トリアジン−２，４−ジイル〕〔（２，２，６，６−テトラメチル−４−ピペリジル）イミノ〕ヘキサメチレン〔（２，２，６，６−テトラメチル−４−ピペリジル）イミノ〕］、コハク酸ジメチル・１−（２−ヒドロキシエチル）−４−ヒドロキシ−２，２，６，６−テトラメチルピペリジン重縮合物、Ｎ，Ｎ’−ビス（３−アミノプロピル）エチレンジアミン・２，４−ビス［Ｎ−ブチル−Ｎ−（１，２，２，６，６−ペンタメチル−４ピペリジル）アミノ］−６−クロロ−１，３，５−トリアジン縮合物、テトラキス（１，２，２，６，６−ペンタメチル−４−ピペリジル）−１，２，３，４−ブタンテトラカルボキシレート、テトラキス（２，２，６，６−テトラメチル−４−ピペリジル）−１，２，３，４−ブタンテトラカルボキシレート、１，２，３，４−ブタンテトラカルボン酸と１，２，２，６，６−ペンタメチル−４−ピペリジノール及び１−トリデカノールとの混合エステル化物、１，２，３，４−ブタンテトラカルボン酸と２，２，６，６−テトラメチル−４−ピペリジノール及び１−トリデカノールとの混合エステル化物、１，２，３，４−ブタンテトラカルボン酸と１，２，２，６，６−ペンタメチル−４−ピペリジノール及び３，９−ビス（２−ヒドロキシ−１，１−ジメチルエチル）−２，４，８，１０−テトラオキサスピロ［５，５］ウンデカンとの混合エステル化物、１，２，３，４−ブタンテトラカルボン酸と２，２，６，６−テトラメチル−４−ピペリジノール及び３，９−ビス（２−ヒドロキシ−１，１−ジメチルエチル）−２，４，８，１０−テトラオキサスピロ［５，５］ウンデカンとの混合エステル化物、β−アラニン，Ｎ−（２，２，６，６−テトラメチル−４−ピペリジニル）−ドデシルエステル、３−ドデシル−１−（２，２，６，６−テトラメチル−４−ピペリジニル）ピロリジン−２，５−ジオン、Ｎ−メチル−３−ドデシル−１−（２，２，６，６−テトラメチル−４−ピペリジニル）ピロリジン−２，５−ジオン、Ｎ−アセチル−３−ドデシル−１−（２，２，６，６−テトラメチル−４−ピペリジニル）ピロリジン−２，５−ジオン、１−［２−〔３−（３，５−ジ−ｔ−ブチル−４−ヒドロキシフェニル）プロピオニルオキシ〕エチル］−４−〔３−（３，５−ジ−ｔ−ブチル−４−ヒドロキシフェニル）プロピオニルオキシ〕−２，２，６，６−テトラメチルピペリジン、４−ベンゾイルオキシ−２，２，６，６−テトラメチルピペリジン、８−アセチル−３−ドデシル−７，７，９，９−テトラメチル−１，３，���−トリアザスピロ［４，５］デカン−２，４−ジオン、ビス−（１−オクチルオキシ−２，２，６，６−テトラメチル−４−ピペリジニル）セバケートなどが挙げられる。
【００２２】
造核剤の具体例としては、芳香族アルミニウム塩系造核剤、芳香族ナトリウム塩系造核剤、芳香族燐酸金属塩系造核剤、ソルビトール系造核剤、タルク等が挙げられる。
【００２３】
滑剤の具体例としては、脂肪酸アミドやシリコンオイル等を挙げることができる。この様な滑剤の添加は、着座感の向上や汚れ防止に好適である。
【００２４】
金属石鹸の具体例としては、ステアリン酸亜鉛、ステアリン酸カルシウム、ステアリン酸リチウム、ステアリン酸マグネシウムなどが挙げられる。
【００２５】
充填剤の具体例としては、タルク、硫酸バリウム、クレー、シリカ、炭酸カルシウム、炭酸マグネシウム、水酸化アルミニウム、水酸化マグネシウム、ガラス繊維、ウイスカー等を挙げることができ、上記ゴム状成分として、具体的には、エチレン・プロピレン系ゴム、エチレン・ブテン−１系ゴム、エチレン・ヘキセン系ゴム、エチレン・オクテン系ゴム及びスチレン・ブタジエン系ゴム等を挙げることができる。
【００２６】
難燃剤の具体例としては、燐系、窒素系、シリコン系、ハロゲン系の各種難燃剤を挙げることができる。
【００２７】
抗菌剤の具体例としては、有機系抗菌剤、無機系抗菌剤のいずれを用いてもよい。有機系抗菌剤の例としては、塩素系、フェノール系、イミダゾール系またはチアゾール系の化合物や第４級アンモニウム化合物等が挙げられる。無機系抗菌剤の例としては、銀、亜鉛等の金属を保持含有させたゼオライト系、アパタイト系、シリカアルミナ系、セラミック系、リン酸ジルコニウム系、シリカゲル系、ヒドロキシアパタイト系または珪酸カルシウム系の等の抗菌剤が挙げられる。
【００２８】
また、顔料および染料の具体例としては、公知の有機顔料または無機顔料のいずれをも用いることができる。具体的には、アゾ系、アンスラキノン系、フタロシアニン系、キナクリドン系、イソインドリノン系、ジオオサジン系、ペリノン系、キノフタロン系、ペリレン系顔料などの有機顔料や群青、酸化チタン、チタンイエロー、酸化鉄（弁柄）、酸化クロム、亜鉛華、カーボンブラックなどの無機顔料が挙げられる。
【００２９】
帯電防止剤の具体例としては、脂肪酸のグリセリンエステルやアミン系又はアミド系等の帯電防止剤を挙げることができる。
【００３０】
本発明の樹脂材料を用いてトイレ部品の成形品を製造する方法についても、通常の樹脂材料を用いて製造する方法と同様の方法を採ることができる。例えば、上記ペレット状の本発明の樹脂材料を射出成形、射出圧縮成形、ブロー成形、シート成形等で目的の便器用部品を成形する等の方法である。なお、前記射出成形にはガスアシスト射出成形法、二層（２色）射出成形法、サンドイッチ射出成形法等も含まれる。
【００３１】
以上、本発明のＰＰ樹脂、ＡＢＳ樹脂を成形して得られるトイレ部品は、従来品に対し、耐尿変色性、耐洗剤変色性において優れた効果が得られる。
【００３２】
さらに、尿便や酸系洗剤が付着する可能性があるものへの用途として、例えば、汚物入れ、トイレブラシ、浴槽、洗面器、剃刃や歯ブラシの柄、洗濯機の洗濯槽や外板、排水パン、食器洗浄機や乾燥機の部品などが挙げられる。
【００３３】
【実施例】
以下、本発明を具体的に説明するため実施例を示すが、本発明のＰＰ樹脂、ＡＢＳ樹脂組成物がこれら実施例に限定されるのもではない。
・化合物１：＜リン系酸化防止剤＞テトラキス（２，４−ジ−ｔ−ブチル−５−メチルフェニル）−４，４’−ビフェニレンジフォスフォナイト
・化合物２：＜リン系酸化防止剤＞トリス（２，４−ジ−ｔ−ブチルフェニル）フォスファイト
・化合物３：＜リン系酸化防止剤＞ビス［２，４−ビス（１，１−ジメチルエチル）−６−メチルフェニル］エチルエステル亜リン酸
・  化合物４：＜フェノール系酸化防止剤＞ペンタエリスリチルテトラキス［３−（３，５−ジ−ｔ−ブチル−４−ヒドロキシフェニル）プロピオネート］
・化合物５：＜フェノール系酸化防止剤＞ｎ−オクタデシル−３−（３，５−ジ−ｔ−ブチル−４−ヒドロキシフェニル）プロピオネート
【００３４】
【実施例１】
アイソタクチックペンタッド分率が９７％、ＭＦＲ（メルトフローレート）が１０ｇ／１０分（２３０℃、２．１６ｋｇの条件でＪＩＳ  Ｋ  ７２１０に準拠して測定）の高結晶性ポリプロピレン単独重合体１００重量％と、テトラキス（２，４−ジ−ｔ−ブチル−５−メチルフェニル）−４，４’−ビフェニレンジフォスフォナイト（化合物１）０．５重量％、ペンタエリスリチルテトラキス［３−（３，５−ジ−ｔ−ブチル−４−ヒドロキシフェニル）プロピオネート］（化合物４）０．２重量％、及び付加的成分としてステアリン酸カルシウム０．０５重量％、酸化チタン９０％含有のアイボリー顔料（組成：酸化チタン９０％、弁柄０．６％、チタンイエロー９．０％、カーボンブラック０．１％、ステアリン酸カルシウム０．３％）１．５重量％を配合しヘンシェルミキサーで充分撹拌混合を行った。その後、押出し機により２４０℃の温度条件下で溶融混練して押出してペレットとし、トイレ部品を得た。
【００３５】
【実施例２】
上記実施例１において、化合物４をｎ−オクタデシル−３−（３，５−ジ−ｔ−ブチル−４−ヒドロキシフェニル）プロピオネート（化合物５）０．５重量％に替えた以外は、上記実施例１と全く同様にしてトイレ部品を得た。
【００３６】
【実施例３】
上記実施例１において、化合物１を０．５重量％のみに替えた以外は、上記実施例１と全く同様にしてトイレ部品を得た。
【００３７】
【比較例１】
上記実施例１において、化合物１を除去した以外は、上記実施例１と全く同様にしてトイレ部品を得た。
【００３８】
【比較例２】
上記実施例１において、化合物１を除去し、化合物４を０．０１重量％加えた以外は、上記実施例１と全く同様にしてトイレ部品を得た。
【００３９】
【比較例３】
上記実施例１において、化合物１を除去し、トリス（２，４−ジ−ｔ−ブチルフェニル）フォスファイト（化合物２）０．５重量％を加えた以外は、上記実施例１と全く同様にしてトイレ部品を得た。
【００４０】
【比較例４】
上記実施例１において、化合物１を除去し、ビス［２，４−ビス（１，１−ジメチルエチル）−６−メチルフェニル］エチルエステル亜リン酸（化合物３）０．５重量％を加えた以外は、上記実施例１と全く同様にしてトイレ部品を得た。
【００４１】
【比較例５】
上記実施例２において、化合物１を除去し、トリス（２，４−ジ−ｔ−ブチルフェニル）フォスファイト（化合物２）０．５重量％を加えた以外は、上記実施例２と全く同様にしてトイレ部品を得た。
【００４２】
【比較例６】
上記実施例２において、化合物１を除去し、・化合物２：ビス［２，４−ビス（１，１−ジメチルエチル）−６−メチルフェニル］エチルエステル亜リン酸（化合物３）０．５重量％を加えた以外は、上記実施例２と全く同様にしてトイレ部品を得た。
【００４３】
【比較例７】
上記実施例１において、化合物１を０．０１重量％を加えた以外は、上記実施例１と全く同様にしてトイレ部品を得た。
【００４４】
上記実施例１〜２および比較例１〜７で得られたトイレ部品の成形品材料を以下の方法で評価した。
【００４５】
（１）尿変色試験
上記実施例１〜２および比較例１〜７で得られたトイレ部品を人尿に浸漬し、４０℃の環境で６０ｈｒ放置した。その後、表面上に付着した残存尿成分を布で拭き取り、水で洗浄除去した後、尿に浸漬した部分の変色状態を目視観察して判定した。判定基準は、○―変色なし、×―変色ありとした。
【００４６】
（２）酸系洗剤変色試験
上記実施例１〜２および比較例１〜５で得られたトイレ部品を酸系洗剤（サンポール（大日本除虫菊株式会社））に浸漬し、１週間放置した。その後、表面上に付着した残存洗剤成分を布で拭き取り、水で洗浄除去した後、洗剤に浸漬した部分の変色状態を目視観察して判定した。判定基準は、○―変色なし、×―変色ありとした。
【００４７】
（３）加工安定性
上記実施例１〜２および比較例１〜５で得られたトイレ部品が、成形時に変色があったかどうかを成形品を目視観察して判定した。判定基準は、○―変色なし、×―変色ありとした。
【００４８】
これら試験の結果を表１に示す。
【００４９】
【表１】
2005008653.tif 000002
【００５０】
【発明の効果】
以上説明したように、本発明によれば、尿便や酸系洗剤などによる変色を抑制することができ、さらにはフェノール系酸化防止剤のみに着目した含有量の調整では抑えることができなかった成形加工時の熱酸化劣化等による成形時の変色の発生を抑制でき、商品価値を損なわないトイレ用樹脂成形品を提供することができる。